ГИПСОВАЯ КОМПОЗИЦИЯ, СОДЕРЖАЩАЯ СЫРОЙ КРАХМАЛ, ИМЕЮЩИЙ СРЕДНЮЮ ВЯЗКОСТЬ, И СВЯЗАННЫЕ С НЕЙ СПОСОБ И ИЗДЕЛИЕ

1. Гипсокартон, содержащий сердечник из затвердевшего гипса, расположенный между двумя кроющими листами, причём указанный сердечник сформирован из суспензии, содержащей штукатурный гипс, воду и по меньшей мере один сырой крахмал, имеющий вязкость в горячей воде от около 20 единиц Брабендера до около 300 единиц Брабендера при измерении вязкости методом HWVA.
2. Гипсокартон, содержащий сердечник из затвердевшего гипса, расположенный между двумя кроющими листами, причём указанный сердечник сформирован из суспензии, содержащей штукатурный гипс, воду и по меньшей мере один сырой крахмал, имеющий пиковую вязкость от около 120 единиц Брабендера до около 1000 единиц Брабендера при измерении вязкости посредством введения крахмала в суспензию с водой при концентрации крахмала, составляющей 15% твёрдых частиц и с использованием прибора Viscograph-E, настроенного на 75 об/мин и 700 cmg, где крахмал нагревают от 25ºC до 95ºC со скоростью 3ºC/мин, суспензию выдерживают при 95ºC в течение десяти минут и крахмал охлаждают до 50ºC со скоростью -3ºC/мин.
3. Гипсокартон, содержащий сердечник из затвердевшего гипса, расположенный между двумя кроющими листами, причём указанный сердечник сформирован из суспензии, содержащей штукатурный гипс, воду и по меньшей мере один сырой крахмал, имеющий вязкость в холодной воде при 10% твердых частиц от около 5 сП до около 50 сП при измерении вязкости вискозиметром по методу Брукфильда при 25ºC.
4. Гипсокартон по пп. 1 и 2, отличающийся тем, что сырой крахмал имеет вязкость в холодной воде менее чем около 50 сП при 10% твёрдых частиц, измеренную вискозиметром по методу Брукфильда при 25ºC.
5. Гипсокартон по пп. 1, 3 и 4, отличающийся тем, что крахмал имеет пиковую вязкость от около 120 единиц Брабендера до около 900 единиц Брабендера, при измерении вязкости посредством введения крахмала в суспензию с водой при концентрации крахмала, составляющей 15% твёрдых частиц и с использованием прибора Viscograph-E, настроенного на 75 об/мин и 700 cmg, где крахмал нагревают от 25ºC до 95ºC со скоростью 3ºC/мин, суспензию выдерживают при 95ºC в течение десяти минут и крахмал охлаждают до 50ºC со скоростью -3ºC/мин.
6. Гипсокартон по любому из пп. 1-5, отличающийся тем, что суспензия дополнительно содержит вспенивающий агент, диспергатор и полифосфат.
3
3
3
7. Гипсокартон по любому из пп. 1-6, отличающийся тем, что сырой крахмал имеет насыпную плотность от около 35 фунтов/куб.фут (560,6 кг/м) до около 45 фунтов/куб.фут (720,8 кг/м), причём сырой крахмал является кислотно-модифицированным, а плита имеет плотность от около 16 фунтов/куб.фут (256,3 кг/м) до около 35 фунтов/куб.фут.
8. Гипсокартон по любому из пп. 1-7, отличающийся тем, что плита имеет сопротивление вытягиванию гвоздя, составляющее по меньшей мере около 72 фунтов-силы (32,7 кгс) согласно стандарту ASTM 473-10, способ B.
9. Гипсокартон по любому из пп. 1-8, отличающийся тем, что сырой крахмал представляет собой крахмал из тапиоки, пшеничный крахмал, картофельный крахмал и/или кукурузный крахмал.
10. Способ изготовления гипсокартона, включающий в себя:
(a) смешивание суспензии, содержащей штукатурный гипс, воду и по меньшей мере один сырой крахмал, имеющий (i) вязкость в горячей воде от около 20 единиц Брабендера до около 300 единиц Брабендера по методу HWVA, и/или (ii) пиковую вязкость от от около 120 единиц Брабендера до около 1000 единиц Брабендера, при измерении вязкости посредством введения крахмала в суспензию с водой при концентрации крахмала, составляющей 15% твёрдых частиц и с использованием прибора Viscograph-E, настроенного на 75 об/мин и 700 cmg, где крахмал нагревают от 25ºC до 95ºC со скоростью 3ºC/мин, суспензию выдерживают при 95ºC в течение десяти минут и крахмал охлаждают до 50ºC со скоростью -3ºC/мин;
(b) размещение суспензии между первым кроющим листом и вторым кроющим листом для формирования мокрой сборки;
(c) нарезание мокрой сборки на плиты; и
3
(d) сушку плиты, причём высушенная плита имеет плотность около 35 фунтов/куб.фут (560 кг/м) или менее и сопротивление вытягиванию гвоздя, составляющее по меньшей мере около 72 фунтов-силы согласно стандарту ASTM 473-10, способ B.